(57)【要約】【課題】通気を遮断する性能とともに高い透湿性を有し、かつ水溶性臭気物質の臭気移行を抑制することができる、全熱交換素子用シートおよび全熱交換素子用シート製造方法を提供する。【解決手段】水溶性臭気物質の臭気移行を抑制するゼラチン３と、このゼラチン３に添加されてその高分子構造を安定化させるビスビニルスルホン化合物とが、透湿性を有する膜状の基材２に含有されているとともに、吸湿性を向上させる塩化リチウムが担持されている。
2018131719.tif 000002
【特許請求の範囲】
【請求項１】
水溶性臭気物質の臭気移行を抑制するゼラチンと、このゼラチンに添加されてその高分子構造を安定化させるビスビニルスルホン化合物とが、透湿性を有する膜状の基材に含有されているとともに、吸湿性を向上させる塩化リチウムが担持されている、全熱交換素子用シート。
【請求項２】
前記ビスビニルスルホン化合物が前記ゼラチンの乾燥重量に対して０．５〜５重量％で含有されているとともに、前記塩化リチウムが５〜１０ｇ／ｍ２で担持されている、請求項１に記載の全熱交換素子用シート。
【請求項３】
増粘材としてのメチルセルロースが前記ゼラチンに対して０．１〜０．３倍の重量比率で含有されている、請求項１または請求項２に記載の全熱交換素子用シート。
【請求項４】
ゼラチンの水溶液に当該水溶液の粘度を高める増粘材を添加し、前記水溶液を透湿性を有する膜状の基材に含有させて乾燥させる、全熱交換素子用シート製造方法。
【請求項５】
前記ゼラチンの水溶液に当該水溶液の粘度を高める増粘材と前記ゼラチンの高分子構造を安定化させる架橋材とを添加し、前記水溶液を前記基材に含有させて乾燥させた後、吸湿性を向上させる吸湿材の水溶液をディッピングまたはスプレー後に乾燥させて前記吸湿材を担持させる、請求項４に記載の全熱交換素子用シート製造方法。
【請求項６】
前記ゼラチンを３〜５重量％含有させた水溶液に、０．５〜１重量％のメチルセルロースと前記ゼラチンの乾燥重量に対して０．５〜５重量％のビスビニルスルホン化合物とを添加し、前記水溶液を前記基材に含有させて乾燥させた後、塩化リチウムの水溶液をディッピングまたはスプレー後に乾燥させて前記塩化リチウムを５〜１０ｇ／ｍ２で担持させる、請求項４または請求項５に記載の全熱交換素子用シート製造方法。
【発明の詳細な説明】
【技術分野】
【０００１】
本発明は、通気を遮断する性能とともに透湿性能を有する、全熱交換素子用シートおよび全熱交換素子用シート製造方法に関するものである。
【背景技術】
【０００２】
建築基準法（平成１５年法改正）において、居室を有する全ての建物に２４時間換気を行う機械設置が義務づけられた。しかし、夏場や冬場などの屋内と屋外との温度差が大きい季節では、換気に伴って屋内の熱が屋外に放出されてしまうため、熱エネルギーのロスが大きいという問題がある。そこで、換気により屋外に放出される排気と屋内に取り込まれる給気との間で熱交換を行い熱エネルギーのロスを抑制する熱交換器が商品化されている。【０００３】
ところで、空気中に存在する水蒸気には潜熱と呼ばれる熱エネルギーが含まれている。このため、熱交換時に、空気の温度差による熱移動による顕熱交換とともに水蒸気を移動させる潜熱交換を行う、いわゆる全熱交換を行うことで、高効率の熱交換を行うことができる。また、屋内の過乾燥防止の観点からも水蒸気による潜熱交換を行うことが望ましい。【０００４】
一般的に全熱交換器の全熱交換素子は、図４に示すように、換気を行う換気層と給気を行う給気層とが交互に配置されており、各層を構成するための仕切り板として全熱交換素子用シートが用いられている。この全熱交換素子用シートは、上記のとおり全熱交換を行うため、換気と給気との通気を遮断する性能と潜熱交換の為の透湿性能との両立が必要とされている。そこで、これまでに、全熱交換素子用シートに関する発明が種々提案されている。【０００５】
例えば、国際公開第０２／０９９１９３号公報には、濾水度が１５０ｍｌ以下となるように繊維を叩いてほぐされた天然パルプを含む紙から構成された全熱交換素子用紙が提案されている（特許文献１）。また、国際公開第２０１４／０１４０９９号公報には、微細セルロース繊維からなる不織布層を少なくとも一層含む多層構造体であって、密度が０．１０ｇ／ｃｍ３以上０．９０ｇ／ｃｍ３以下である全熱交換器用シートが提案されている（特許文献２）。これら特許文献１および特許文献２に記載の発明は、繊維同士の間に形成された隙間や孔によって透湿性を確保しつつ、前記隙間や孔を密にすることで通気を遮断する機能を備えたものである。【０００６】
また、特開２００８−１４６２３号公報には、親水性繊維を含有する多孔質シートに、親水性高分子を含有する水溶液を塗工して、前記多孔質シートの孔を塞いだ親水性高分子加工シートからなる全熱交換器用シートが提案されている（特許文献３）。また、特開昭５３−１６９５０号公報では、ロックウールやガラス繊維を主成分とする繊維状物と、結合剤を多量の水に分散させたスラリー状水溶液とを紙抄き用の機械によって紙葉状物とした全熱交換子が提案されている（特許文献４）。さらに、特許第４７３６７１８号公報には、基材紙に塩化カルシウムを添加するとともに、高分子樹脂を塗工または含浸させてなる全熱交換器エレメント用原紙が提案されている（特許文献５）。また、特許第３７９１７２６号公報には、製紙用繊維、ミクロフィブリル化セルロースおよび放湿性粉体を主成分とし、シリカゲルや活性白土等の吸放湿性の塗工層を設けてなる全熱交換器用紙が提案されている（特許文献６）。さらに、特開２０１５−５９２８６号公報には、天然パルプを原料とした基材シートと、炭酸カルシウム等により前記基材シートの空隙を埋めた塗工層とを有する全熱交換素子用紙が提案されている（特許文献７）。【０００７】
以上の特許文献３乃至特許文献７に記載の発明は、親水性や透湿性を有する繊維等を主成分とし、あるいは基材紙に対して吸湿性の高い塩化カルシウム等を含有させることで透湿性を確保しつつ、各繊維間の隙間や孔を高分子材等で塞ぐことにより通気を遮断する機能を備えたものである。【０００８】
さらに、特開２００７−６４５０８号公報では、セロファンが高い透湿性とともに通気を遮断できる性能を有することを見出して全熱交換素子用シートとして用途利用した、単層または複数層のセロファンを用いた全熱交換器用シートが提案されている（特許文献８）。
【先行技術文献】
【特許文献】
【０００９】
【特許文献１】国際公開第０２／０９９１９３号公報
【特許文献２】国際公開第２０１４／０１４０９９号公報
【特許文献３】特開２００８−１４６２３号公報
【特許文献４】特開昭５３−１６９５０号公報
【特許文献５】特許第４７３６７１８号公報
【特許文献６】特許第３７９１７２６号公報
【特許文献７】特開２０１５−５９２８６号公報
【特許文献８】特開２００７−６４５０８号公報
【発明の概要】
【発明が解決しようとする課題】
【００１０】
しかしながら、特許文献１および特許文献２に記載された発明のように、繊維同士の間に隙間や孔を有するものは、特許文献３乃至特許文献８に記載された発明のような隙間や孔が吸湿性物質で埋められているものに比べて、通気を遮断する性能が低いという問題がある。【００１１】
また、特許文献１乃至特許文献８に記載された従来の全熱交換素子用シートは、後述する実施例１で説明するとおり、いずれも水蒸気とともにアンモニア等の水溶性臭気物質を一緒に交換してしまうため、水溶性臭気物質を成分に含む悪臭ガスや有毒ガスを換気により室外に排出することができないという問題がある。【００１２】
さらに、特許文献３乃至特許文献７に記載された発明のように、基材紙に対して吸湿性物質の塗工層を形成する場合、当該吸湿性物質の厚さを均一にしなければ通気を遮断する性能や透湿性能にムラができてしまうという問題がある。【００１３】
本発明は、これらの問題点を解決するためになされたものであって、通気を遮断する性能とともに高い透湿性を有し、かつ水溶性臭気物質の臭気移行を抑制することができる、全熱交換素子用シートおよび全熱交換素子用シート製造方法を提供することを目的としている。
【課題を解決するための手段】
【００１４】
本発明者は、上記問題点を解決するため鋭意研究を重ねた結果、ゼラチンが通気を遮断するとともに高い透湿性能を有し、かつ水溶性臭気物質の臭気移行を抑制する性能に優れていることを見出した。また、吸湿性を向上させる塩化リチウムを担持させることにより透湿性能が向上することを見出したが、一方で通気の遮断性能およびアンモニア等の水溶性臭気物質の遮断性能が低下する問題が生じた。そこで、これらの知見に基づいて、実用上有用な下記の各発明を完成した。【００１５】
つまり、本発明に係る全熱交換素子用シートは、通気を遮断する性能と透湿性能とを両立させるとともに、水溶性臭気物質の臭気移行を抑制するという課題を解決するために、水溶性臭気物質の臭気移行を抑制するゼラチンと、このゼラチンに添加されてその高分子構造を安定化させるビスビニルスルホン化合物とが、透湿性を有する膜状の基材に含有されているとともに、吸湿性を向上させる塩化リチウムが担持されている。【００１６】
また、本発明の一態様として、前記ビスビニルスルホン化合物の好適な含有量および前記塩化リチウムの好適な担持量を特定するという課題を解決するために、前記ビスビニルスルホン化合物が前記ゼラチンの乾燥重量に対して０．５〜５重量％で含有されているとともに、前記塩化リチウムが５〜１０ｇ／ｍ２で担持されていてもよい。【００１７】
さらに、本発明の一態様として、ゼラチンを基材に対して均一な厚さに塗工するという課題を解決するために、増粘材としてのメチルセルロースが前記ゼラチンに対して０．１〜０．３倍の重量比率で含有されていることが好ましい。【００１８】
本発明に係る全熱交換素子用シート製造方法は、基材にゼラチンの水溶液を均一に塗工するという課題を解決するために、ゼラチンの水溶液に当該水溶液の粘度を高める増粘材を添加し、前記水溶液を透湿性を有する膜状の基材に含有させて乾燥させる工程を有する。【００１９】
また、本発明の一態様として、塩化リチウムを担持させることにより通気の遮断性能およびアンモニア等の水溶性臭気物質の遮断性能が低下するという課題を解決するために、前記ゼラチンの水溶液に当該水溶液の粘度を高める増粘材と前記ゼラチンの高分子構造を安定化させる架橋材とを添加し、前記水溶液を前記基材に含有させて乾燥させた後、吸湿性を向上させる吸湿材の水溶液をディッピングまたはスプレー後に乾燥させて前記吸湿材を担持させることが好ましい。【００２０】
さらに、本発明の一態様として、ゼラチンの含有量に対して添加する増粘材、架橋材、および吸湿材の各素材の性能をより好適に発揮させるという課題を解決するために、前記ゼラチンを３〜５重量％含有させた水溶液に、０．５〜１重量％のメチルセルロースと前記ゼラチンの乾燥重量に対して０．５〜５重量％のビスビニルスルホン化合物とを添加し、前記水溶液を前記基材に含有させて乾燥させた後、塩化リチウムの水溶液をディッピングまたはスプレー後に乾燥させて前記塩化リチウムを５〜１０ｇ／ｍ２で担持させるのが好ましい。
【発明の効果】
【００２１】
本発明によれば、通気を遮断する性能とともに高い透湿性を有し、かつ水溶性臭気物質の臭気移行を抑制することができる。
【図面の簡単な説明】
【００２２】
【図１】本発明に係る全熱交換素子用シートの一実施形態を示す断面図である。
【図２】本発明に係る全熱交換素子用シート製造方法の一実施形態を示すフローチャート図である。
【図３】（ａ）分子拡散機構の透湿メカニズムおよび（ｂ）溶解拡散機構の透湿メカニズムを示す模式図である。
【図４】本実施形態における全熱交換素子を示す模式図である。
【図５】他の実施形態における全熱交換素子における各層の構造および各層における気流の方向を示す模式図である。
【図６】本実施例１において透湿性実験に用いた透湿カップを示す概要図である。
【図７】本実施例１において臭気移行率計測実験に用いた実験装置を示す概要図である。
【図８】本実施例１の臭気移行実験においてポリオレフィン系フィルムの時間経過に対するアンモニアセンサーの電圧値を示すグラフである。
【図９】本実施例１の臭気移行実験においてポリプロピレン不織布の時間経過に対するアンモニアセンサーの電圧値を示すグラフである。
【図１０】本実施例１の臭気移行実験において建築用透湿防水シートの時間経過に対するアンモニアセンサーの電圧値を示すグラフである。
【図１１】本実施例１の臭気移行実験においてケント紙の時間経過に対するアンモニアセンサーの電圧値を示すグラフである。
【図１２】本実施例１の臭気移行実験においてセルロース膜の時間経過に対するアンモニアセンサーの電圧値を示すグラフである。
【図１３】本実施例１の臭気移行実験においてトレーシングペーパーの時間経過に対するアンモニアセンサーの電圧値を示すグラフである。
【図１４】本実施例１の臭気移行実験においてポリオレフィン系フィルムとセルロース膜に関する水蒸気圧と臭気移行率との関係を示すグラフである。
【図１５】本実施例２の透湿度実験において半紙、セルロース膜、ゼラチン膜、寒天膜、塩担持ゼラチン膜および塩担持寒天膜の各透湿度を示すグラフである。
【図１６】本実施例２の臭気移行実験においてゼラチン膜、塩担持ゼラチン膜、寒天膜およびセルロース膜に関する水蒸気圧と臭気移行率との関係を示すグラフである。
【図１７】本実施例２の臭気移行実験においてセルロース膜の時間経過に対するアンモニアセンサーの電圧値を示すグラフである。
【図１８】本実施例２の臭気移行実験においてゼラチン膜の時間経過に対するアンモニアセンサーの電圧値を示すグラフである。
【図１９】本実施例２において計測された半紙、セルロース膜、ゼラチン膜および寒天膜の透湿度を示すグラフである。
【図２０】本実施例３においてＣＯ２移行率計測実験に用いた実験装置を示す概要図である。
【図２１】本実施例４において臭気移行率計測実験に用いた実験装置を示す概要図である。
【図２２】本実施例４において図２１の実験装置の透湿膜に従来製品であるビスコース塗工紙を使用した場合のアンモニアセンサーにより計測されたアンモニア濃度の時間変化を示す図である。
【図２３】本実施例４において図２１の実験装置の透湿膜に本発明に係る全熱交換素子用シートを使用した場合のアンモニアセンサーにより計測されたアンモニア濃度の時間変化を示す図である。
【発明を実施するための形態】
【００２３】
以下、本発明に係る全熱交換素子用シートおよび全熱交換素子用シート製造方法の一実施形態について図面を用いて説明する。
【００２４】
本実施形態の全熱交換素子用シート１は、図１に示すように、主に、透湿性を有する膜状の基材２と、この基材２に含有される水溶性臭気物質の臭気移行を抑制するゼラチン３または寒天４と、透湿性能等を向上させる各種の添加材５、６、７等とを有する。以下、各構成について説明する。
【００２５】
基材２は、繊維間の微細な隙間を備えてなる薄膜状の材料であり、前記隙間によって水蒸気等による湿気を透過する、いわゆる透湿性を有している。この基材２は、紙、不織布、多孔質シート等で構成されており、本実施形態では、厚さ約６２μｍの紙が用いられている。
【００２６】
ゼラチン３または寒天４は、基材２に存在する隙間を塞ぐことで通気を遮断するとともに、前記基材２よりも透湿性を高めつつ水溶性臭気物質の臭気移行を抑制するためのものである。
【００２７】
ここで、水蒸気の薄膜透過機構には、分子拡散機構と、溶解拡散機構とがある。分子拡散機構は、図３（ａ）に示すように、繊維材料や多孔質材料等から構成される薄膜が有する空隙を濃度勾配に伴って水蒸気が拡散する現象である。一方、溶解拡散機構は、図３（ｂ）に示すように、材料表面に到達した水蒸気分子が、材料内部へ溶解し、濃度勾配が駆動力となって材料内部に拡散し、反対側表面から放出する現象である。
【００２８】
本発明は、ゼラチン３または寒天４の有する溶解拡散機構を利用して透湿性を確保するというものである。
【００２９】
ここで、ゼラチン３は、動物の皮膚や骨、腱などから抽出されたタンパク質を主成分とするものであり、高温の水中では水に溶解し、冷却することによってゲルとなって固形化する性質を有している。
【００３０】
また、寒天４は、テングサ等の紅藻類の粘液質を凍結・乾燥させた食物繊維である。高温の水中では水に溶解し、冷却することによって凝固する性質を有している。
【００３１】
本実施形態では、図２に示すように、ゼラチン３または寒天４を水に溶かした水溶液を基材２に含浸させ（Ｓ１〜Ｓ３）、最終的にそれを乾燥させる（Ｓ４，Ｓ６）ことにより、前記基材２の微細な隙間に前記ゼラチン３または前記寒天４を含有させるようになっている。
【００３２】
このとき、後述する実施例３において説明するように、通気を遮断する性能とともに高い透湿性を有し、かつ水溶性臭気物質の臭気移行を抑制する性能を効果的に発揮させるために、ゼラチン濃度が約３〜５重量％のゼラチン水溶液を基材２に含浸させて乾燥させ、完全に乾燥させた絶乾時で約２〜６ｇ／ｍ２を含有させることが好ましい。
【００３３】
つぎに、本実施形態における添加材等としては、ゼラチン水溶液または寒天水溶液の粘度を増加させる増粘材５と、ゼラチン３または寒天４の高分子構造を安定化させる架橋材６と、吸湿性を向上させる吸湿材７とが挙げられる。
【００３４】
増粘材５は、基材２に含浸させるゼラチン水溶液または寒天水溶液の粘度を調整するためのものであり、特に前記各水溶液を基材２に含浸させる際の液だれ等を防止するためのものである。本実施形態における好適な増粘材５の一つは、メチルセルロースが挙げられ、図２に示すように、ゼラチン水溶液または寒天水溶液に対して適量添加される（Ｓ２）。
【００３５】
前記メチルセルロースは、後述する実施例３において説明するように、ゼラチン濃度が約３〜５重量％のゼラチン水溶液の場合には、当該ゼラチン水溶液に対して約０．５〜１重量％を添加されるのが好ましい。
【００３６】
そして、メチルセルロースが添加された水溶液を基材２の片面または両面に抄紙工程等に用いられるロールコーターやスプレーを用いて塗工する（Ｓ３）。この際、メチルセルロースの添加によりゼラチン水溶液または寒天水溶液の粘度が増加しているため、乾燥前の液だれが防止され、基材２に対して前記ゼラチン水溶液または前記寒天水溶液を均等の厚さに塗工することが可能である。メチルセルロースは、完成した全熱交換素子用シート１におけるゼラチン３の重量に対して約０．１〜０．３倍の重量比率で含有されることが好ましい。
【００３７】
なお、増粘材５はメチルセルロースに限定されるものではなく、例えば、メチルセルロースなどのカルボキシメチルセルロース、ヒドロキシエチルセルロースなどのセルロース誘導体、またペクチン、カラギーナン、グァーガム、ローカストビーンガム、タマリンドガム、キサンタンガム、カードランなどの増粘多糖類などが利用可能である。
【００３８】
つぎに架橋材６について説明する。架橋材６は、ゼラチン３または寒天４の高分子構造を安定化させることで、後述する吸湿材７によって前記ゼラチン３または前記寒天４における高分子網目構造の一部が破壊されるのを抑制し、ゼラチン３または寒天４による通気を遮断する性能やアンモニア等の水溶性臭気物質を遮断する性能を維持する機能を果たす。例えば、下記の化学式１に示すように、架橋材６としてビニルスルフォン基（CH2=CH-SO2-）を添加した場合、前記ビニルスルフォン基がゼラチン３の水酸基（-OH）やアミン基（-NH2）と付加反応することでゼラチン３の架橋構造を作り、その高分子構造を安定化させる。また、この反応では、ガスなどが発生しないため、架橋材６として使用しやすい。よって、架橋材６は、ゼラチン３中や寒天４中のアミン基や水酸基との間で反応するものが望ましく、ビニルスルホン基、ビニルカルボン酸などが望ましい。
［化学式１］
2018131719.tif 000003
【００３９】
本実施形態における架橋材６の一例としては、ビスビニルスルホン化合物が挙げられ、図２に示すように、メチルセルロースとともにゼラチン水溶液または寒天水溶液に適量添加される（Ｓ２）。ビスビニルスルホン化合物としては、例えば、下記の構造式１に示すN,N'-ビス(ビニルスルホニルアセチル)トリメチレンジアミン、下記の構造式２に示すN,N'-ビス(ビニルスルホニルアセチル)エチレンジアミン、下記の構造式３に示す1,3-ビス(ビニルスルホニル)-2-プロパノール等が利用可能である。
［構造式１］
2018131719.tif 000004
［構造式２］
2018131719.tif 000005
［構造式３］
2018131719.tif 000006
【００４０】
ビスビニルスルホン化合物は、後述する実施例３において説明するように、前記塩化リチウムを５〜１０ｇ／ｍ２で担持させる場合は、前記ゼラチンの乾燥重量に対して約０．５〜５重量％を添加させるのが好ましい。
【００４１】
なお、架橋材６はビスビニルスルホン化合物に限定されるものではなく、例えば、アミン基と架橋するホルムアルデヒドやグルタルアルデヒドなどのカルボニル基を有するものが利用できる。さらにイソチオシアネート、イソシアネート、アシルアジド、NHSエステル、スルホニルクロリド、グリオキサール、エポキシド、オキシラン、カーボネート、アリールハライド、イミドエステル、カルボジイミドなどのアミン反応性架橋材も利用可能である。
【００４２】
つぎに吸湿材７について説明する。吸湿材７は、ゼラチン３または寒天４を含有させた基材２の吸湿性能を向上させて透湿性を高めるためのものである。本実施形態における吸湿材７の一例としては、塩化リチウムが挙げられ、図２に示すように、メチルセルロースおよびビスビニルスルホン化合物を添加した、ゼラチン水溶液または寒天水溶液を基材２に含浸させて乾燥させた後に、塩化リチウムの水溶液にディッピングまたは塩化リチウムの水溶液をその表面にスプレーすることにより担持させるようになっている（Ｓ５）。
【００４３】
塩化リチウムは、後述する実施例３において説明するように、ゼラチン濃度が約３〜５重量％のゼラチン水溶液にビスビニルスルホン化合物をゼラチンの乾燥重量に対して約０．５〜５重量％で添加し、これを基材２に含浸させて乾燥させたものに対しては、塩化リチウムの水溶液にディッピングまたは塩化リチウムの水溶液をその表面にスプレー後に乾燥させて、約５〜１０ｇ／ｍ２で担持させることが好ましい。これにより、塩化リチウムは、完成品の全熱交換素子用シート１において前記ゼラチン３に対して約０．８〜５倍の重量比率で担持される。
【００４４】
なお、吸湿材７は塩化リチウムに限定されるものではなく、例えば、塩化カルシウム、塩化ナトリウム、塩化マグネシウム、塩化カリウム等の塩化物および臭化リチウム等から適宜選択することができる。
【００４５】
最後に、図２に示すように、塩化リチウムの水溶液にディッピングまたは塩化リチウムの水溶液をその表面にスプレーした後、乾燥させることにより全熱交換素子用シート１は完成する（Ｓ６）。
【００４６】
なお、この全熱交換素子用シート１は、全熱交換素子８に用いられる。そこで、以下、全熱交換素子８の構成について簡単に説明する。
【００４７】
全熱交換素子８は、例えば、図４に示すように、温度および／または湿度の異なる二種類の気流を仕切る仕切り板８１と、仕切り板８１同士の間に設けられる間隔板８２とを有し、これらの板材によって換気を行う換気層８３と給気を行う給気層８４とを形成してなる。
【００４８】
仕切り板８１は、本発明に係る全熱交換素子用シート１で構成されており、換気層８３と給気層８４とを仕切ることにより各層間の通気を遮断するとともに、顕熱および潜熱の交換を可能としている。
【００４９】
間隔板８２は、仕切り板８１と同様に全熱交換素子用シート１で構成されており、各仕切り板８１同士を通気可能な間隔で支持するものである。この間隔板８２は、仕切り板８１の間隔と同じ波高を有する波形状に形成されており、頂部と谷部が仕切り板８１に接着固定されている。
【００５０】
また、間隔板８２は、気流の方向を決めるためのものでもある。つまり、間隔板８２は、各層の気流を波形状の頂部または谷部に沿った方向に流れるようにすることができる。そこで、間隔板８２は、交互に９０度回転されるように配置されて換気層８３と給気層８４とで気流の方向が直交するように構成されている。  
【００５１】
なお、間隔板８２の形状等は、その作用を果たしうる限り、波形状に限定されるものではなく、他の形状を適宜選択してもよい。また、換気層８３と給気層８４とにおける気流の方向は、直交するものに限定されず、図５に示すように、様々な対向関係を奏する配置から適宜選択してもよい。
【００５２】
つぎに、本実施形態の全熱交換素子用シート１における各構成の作用について、当該全熱交換素子用シート１を用いた全熱交換素子８の作用とともに説明する。
【００５３】
全熱交換素子８では、換気層８３と給気層８４とを流れる空気の温度が異なる場合、仕切り板８１である全熱交換素子用シート１を介して各層８３，８４における顕熱の熱交換が行われる。全熱交換素子用シート１は薄膜状に形成されているため、各層８３，８４間では顕熱が伝わり易い。
【００５４】
よって、冬場等の暖房によって屋内の空気の温度が屋外の空気の温度に比べて高温に暖められている場合は、屋外から屋内へと給気される空気に、屋内から屋外へ排気される空気の顕熱が伝えられる。よって、屋内には、屋外の空気より暖められた空気が供給されることとなり、暖房に必要とされる熱エネルギーのロスが抑制される。
【００５５】
夏場等の冷房によって屋内の空気の温度が屋外の空気の温度に比べて低温に冷却されている場合は、屋外から屋内へと給気される空気から、屋内から屋外へ排気される空気に顕熱が奪われる。よって、屋内には、屋外の空気より冷却された空気が供給されることとなり、冷房に必要とされる熱エネルギーのロスが抑制される。
【００５６】
つぎに、換気層８３と給気層８４とを流れる空気の湿度が異なる場合は、全熱交換素子用シート１からなる仕切り板８１を介して溶解拡散機構による潜熱の熱交換が行われる。
【００５７】
つまり、ゼラチン３または寒天４は、湿度の高い空気側の表面から水蒸気を溶解させ湿度の低い空気側の表面から水蒸気を放出する。このときの全熱交換素子用シート１の透湿性は、基材２自体の透湿性よりも高くなる。よって、本実施形態の全熱交換素子用シート１では、効率よく潜熱の熱交換が行われる。
【００５８】
吸湿材７は、ゼラチン３または寒天４の透湿性をさらに向上させる。例えば、塩化リチウムを用いた場合は、後述する実施例３において説明するように、従来品のセルロース膜（ビスコース塗工紙）と同程度またはそれ以上の約１００〜約１１０ｇ／（ｍ２・ｈ）の透湿度を有することができる。
【００５９】
また、ゼラチン３または寒天４は、水蒸気に溶解されるアンモニア等の水溶性臭気物質の臭気移行を抑制することができる。例えば、ゼラチン３を含有させた全熱交換素子用シート１の場合、後述する実施例２において説明するように、温度２０℃、湿度２０％ＲＨの条件下でアンモニアの臭気移行率ηを０．０８に抑制することができ、高温高湿の条件下である、温度４０℃、湿度９０％ＲＨの条件下でアンモニアの臭気移行率ηを０．４９に抑制することができる。
【００６０】
同様に、寒天４を有する全熱交換素子用シート１の場合、温度２０℃、湿度２０％ＲＨの条件下でアンモニアの臭気移行率ηを０．１に抑制することができる。また、温度４０℃、湿度９０％ＲＨの高温高湿の条件下であってもアンモニアの臭気移行率ηを０．６７に抑制することができる。
【００６１】
また、架橋材６は、ゼラチン３または寒天４の高分子構造を安定化させる。これにより、架橋材６は、吸湿材７によるゼラチン３または寒天４の高分子構造の破壊を抑制し、ゼラチン３または寒天４による通気を遮断する性能やアンモニア等の水溶性臭気物質を遮断する性能を維持することができる。ビスビニルスルホン化合物を用いた場合は、後述する実施例３に示すように、従来品のセルロース膜（ビスコース塗工紙）と同程度またはそれ以上の約９％のＣＯ２移行率を有することができるとともに、アンモニアの臭気移行をほぼ完璧に遮断することができる。
【００６２】
以上のような本実施形態の全熱交換素子用シート１および全熱交換素子用シート製造方法によれば、以下の効果を奏することができる。
１．基材２の隙間にゼラチン３または寒天４を含有させることにより、前記ゼラチン３または前記寒天４による溶解拡散機構によって透湿性を有する一方、水溶性臭気物質の臭気移行を抑制することができる。
２．架橋材６としてビスビニルスルホン化合物を添加することにより、吸湿材７を担持させることによる透湿性能の向上と、ゼラチン３または寒天４による通気を遮断する性能やアンモニア等の水溶性臭気物質を遮断する性能の維持との両立を図ることができる。
３．増粘材５を添加することにより、基材２に対するゼラチン３または寒天４の厚さを均一にすることができる。
４．ゼラチン３または寒天４によって高温高湿の条件下における水溶性臭気物質の臭気移行を抑制することができる。
５．製造方法としてロールコーター等の紙を製造する既存の抄紙工程に用いられる方法を使用することができるため、製造ラインの導入コストが安く、連続的な製造を行うことができる。
【実施例１】
【００６３】
『従来製品の性能評価』
本実施例１では、従来製品の分子拡散機構を有する複数の透湿膜と、溶解拡散機構を有する複数の透湿膜について、それぞれ透湿性および水溶性臭気物質の臭気移行性について実験を行った。【００６４】
分子拡散機構を有する透湿膜には、下記の表１に示すように、建築用透湿防水シート等に用いられる膜厚約０．１ｍｍのポリエチレン不織布、全熱交換素子用シートとして用いられる膜厚約０．０６ｍｍポリオレフィン系フィルム、紙おむつやマスク等に用いられる膜厚約０．２ｍｍのポリプロピレン不織布および画用紙等に用いられる膜厚約０．３ｍｍのケント紙を使用した。【００６５】
一方、溶解拡散機構を有する透湿膜には、従来品として全熱交換素子用シートに用いられる膜厚約０．０６ｍｍのセルロース膜（ビスコース加工紙）および透写紙等に用いられる膜厚約０．０４５ｍｍのトレーシングペーパーを使用した。前記トレーシングペーパーは、全国大学生協協同組合連合会が販売する坪量４０ｇ／ｍ２のトレーシングペーパー（型番：Ｔ−５０Ｎ）である。
［表１］
2018131719.tif 000007
【００６６】
（１）透湿性について
上記各透湿膜の透湿度を計測し、それぞれの透湿性について検討を行った。本実施例１において、透湿度の計測は、ＪＩＳ  Ｌ  １０９９  Ａ−１に準拠し、図６に示すように、塩化カルシウムを収容し、かつ各透湿膜を蓋として使用した透湿カップを、温度４０℃、湿度９０％ＲＨの恒温恒湿器に１時間入れ、投入前後における前記塩化カルシウムの質量の変化量を計測し、下記式１にその値を代入することで算出した。
［式１］
Ｐ＝（ｍ２−ｍ１）／Ａ
ここで、Ｐは透湿度（ｇ／（ｍ２・ｈ））、（ｍ２−ｍ１）は塩化カルシウムの質量の変化量（ｇ／ｈ）、Ａは透湿面積（ｍ２）である。【００６７】
各透湿膜の透湿度Ｐを算出した結果を下記の表２にまとめる。分子拡散機構を有する透湿膜では、全熱交換素子用シートとして用いられているポリオレフィン系フィルムやマスク等に用いられるポリプロピレン不織布、溶解拡散機構を有する透湿膜では、全熱交換素子用シートに用いられるセルロース膜の透湿度が高かった。
［表２］
2018131719.tif 000008
【００６８】
以上より、透湿性能が高いのは、分子拡散機構を有する透湿膜のポリオレフィン系フィルムおよびポリプロピレン不織布、溶解拡散機構を有する透湿膜のセルロース膜であった。【００６９】
（２）アンモニア（水溶性臭気物質）の臭気移行性について
各透湿膜の臭気移行率を計測し、アンモニア（水溶性臭気物質）を遮断する性能の検討を行った。実験は、図７に示すように、透湿度の計測に用いた透湿カップを小型のチャンバー内に設置し、前記透湿カップの内外にアンモニアセンサーを配置した実験装置を用いた。【００７０】
また、実験条件として、温度２０℃、湿度２０％ＲＨの前記チャンバー内に約５０ｐｐｍのアンモニア（ＮＨ３）を注入し、注入後から１０分間、前記透湿カップ内および前記透湿カップ外のアンモニア濃度を計測し、下記の式２に計測値を代入することで算出した。
［式２］
η≡Ｃ２／Ｃ１
ここで、ηは臭気移行率（−）、Ｃ１はガス注入後１０分間のチャンバー内濃度平均値（ｐｐｍ）、Ｃ２はガス注入後１０分後の透湿カップ内濃度（ｐｐｍ）である。【００７１】
図８乃至図１３に、アンモニア注入後から各アンモニアセンサーにより計測された結果を示す。各図において、横軸がアンモニア注入後の経過時間を示し、縦軸がアンモニアセンサーの値を示す。縦軸の値が大きいほどアンモニア濃度が濃いことを示す。【００７２】
まず、図８に示すように、透湿カップ外のアンモニア濃度はアンモニア注入後、急激に上昇し、１分以内にほぼ一定の値となった。これはチャンバー内に注入されたアンモニアが当該チャンバー内で拡散し１分以内に均等な濃度になったことを示している。この傾向は、図９乃至図１３に示すように、他の実験においても同様である。【００７３】
一方、透湿カップ内のアンモニア濃度は、透湿カップの蓋に用いられた素材の種類によって濃度変化に相違があった。以下、各図面を参照しつつ説明する。【００７４】
まず、分子拡散機構を有する透湿膜であるポリオレフィン系フィルムやポリプロピレン不織布を透湿カップの蓋に用いた場合では、図８および図９に示すように、アンモニア注入後、透湿カップ内のアンモニア濃度は急激に上昇して１分以内にほぼ一定の値となった。また、透湿カップ内のアンモニア濃度は、透湿カップ外のアンモニア濃度に近い値となった。これらのことから、ポリオレフィン系フィルムやポリプロピレン不織布では、アンモニアが容易に移行され、アンモニアの臭気移行を遮断する性能はほぼ無いことがわかった。【００７５】
つぎに、分子拡散機構を有する透湿膜であるポリエチレン不織布やケント紙を透湿カップの蓋に用いた場合では、図１０および図１１に示すように、アンモニア注入後における透湿カップ内のアンモニア濃度の上昇速度は、図８および図９に示したポリオレフィン系フィルム等と比べて、緩やかである。しかし、時間経過とともに透湿カップ外のアンモニア濃度に漸近することから、ポリエチレン不織布およびケント紙は、ポリオレフィン系フィルム等と同様、アンモニアの臭気移行を遮断する性能は非常に低いことがわかった。【００７６】
つぎに、溶解拡散機構を有する透湿膜であるセルロース膜やトレーシングペーパーを透湿カップの蓋に用いた場合では、図１２および図１３に示すように、透湿カップ内のアンモニア濃度の変化は、極めて緩やかであるか、または全く変化がなかった。つまり、セルロース膜やトレーシングペーパーは、アンモニアの臭気移行を遮断する性能が非常に高いことがわかった。【００７７】
ここで、各素材の臭気移行率ηを算出した結果を下記の表３にまとめた。表３に示すように、分子拡散機構を有する透湿膜であるポリエチレン不織布、ポリオレフィン系フィルム、ポリプロピレン不織布およびケント紙は０．３７以上と、比較的高い臭気移行率であった。それに対し、溶解拡散機構を有する透湿膜であるセルロース膜では０．０５、トレーシングペーパーでは検出限界以下と、分子拡散機構を有する各透湿膜に対して一桁以上低い値であった。
［表３］
2018131719.tif 000009
【００７８】
以上より、本実験条件である温度２０℃、湿度２０％ＲＨの下においては、アンモニアの臭気移行を抑制する性能は、溶解拡散機構を有する透湿膜が高いことが示された。【００７９】
（３）水蒸気圧に対する臭気移行性とガスの種類に対する臭気移行性について
チャンバー内の水蒸気圧を変化させ、分子拡散機構を有する透湿膜であるポリオレフィン系フィルムおよび溶解拡散機構を有する透湿膜であるセルロース膜の臭気移行率ηを計測し、水蒸気圧に対する臭気移行性の検討を行った。また、水溶性臭気物質であるアンモニアと、水に難溶性を示すトルエンとをガスとして注入し、ガスの種類に対する臭気移行性の検討を行った。【００８０】
アンモニアに対する実験は、本実施例１の（２）と同様、図７に示すように、透湿カップと、チャンバーおよび前記透湿カップの内外に設けられたアンモニアセンサーからなる実験装置を用いて行った。また、トルエンに対する実験は、それと同じ透湿カップおよび同じチャンバーを用い、アンモニアセンサーの代わりに揮発性有機化合物（ＶＯＣ）センサーを透湿カップの内外に設けられた実験装置を使用した。【００８１】
実験条件は、チャンバー内の水蒸気圧を約１０００Ｐａ、約４４００Ｐａおよび約６５００Ｐａとし、各状態における臭気移行率ηを計測した。【００８２】
計測した結果を図１４に示す。分子拡散機構を有する透湿膜であるポリオレフィン系フィルムの場合、水蒸気圧やガスの種類にかかわらず、臭気移行率ηが１に近い値を示した。よって、ポリオレフィン系フィルム等は、水溶性臭気物質であるアンモニアおよび水に難溶性を示すトルエンのいずれにおいても、臭気移行を遮断する性能が非常に低いことがわかった。【００８３】
一方、溶解拡散機構を有する透湿膜であるセルロース膜の場合、水に難溶性であるトルエンでは、水蒸気圧にかかわらず臭気移行率ηが０．１以下であり臭気移行を遮断する性能が高かった。しかし、水溶性であるアンモニアでは、水蒸気圧の上昇にともない、臭気移行率ηの値が急激に大きくなり、臭気移行を遮断する性能が著しく低下した。【００８４】
（４）従来製品のまとめ
以上のように、従来製品の中では溶解拡散機構を有する透湿膜であるセルロース膜が、透湿性および水溶性臭気物質を遮断する性能のいずれも高い性能を示した。しかし、このセルロース膜であっても高温高湿の条件下におけるアンモニア等からなる水溶性臭気物質の臭気移行の遮断性能は低いことがわかった。
【実施例２】
【００８５】
『ゼラチンおよび寒天を用いた全熱交換素子用シートの検討』
本実施例２では、実施例１において溶解拡散機構を有する透湿膜が透湿性および水溶性臭気物質の遮断性能が高いとの知見に基づき、基材にゼラチンおよび寒天を含有させた新たな溶解拡散機構を有する透湿膜の開発を行った。また、その新たな透湿膜について、透湿性や高温高湿の条件下における水溶性臭気物質であるアンモニアの遮断性能について実験を行った。【００８６】
（１）全熱交換素子用シートの作成
本実施例２において実験に用いた透湿膜は、従来製品である膜厚６０μｍのセルロース膜、膜厚６５μｍの半紙、この半紙にゼラチンを含有させた膜厚８５μｍのゼラチン膜、前記半紙に寒天を含有させた膜厚９０μｍの寒天膜、前記ゼラチン膜に吸湿材である塩化リチウムを担持させた膜厚８５μｍの塩担持ゼラチン膜および前記寒天膜に塩化リチウムを担持させた膜厚９０μｍの塩担持寒天膜である。本実施例２において使用した半紙は、株式会社呉竹の半紙、「呉竹ぼくてき半紙（品番：ＬＡ１７−２）」である。【００８７】
ゼラチンおよび寒天は、濃度１重量％のゼラチン水溶液または寒天水溶液を基材に含浸させ、それを室温にて乾燥させることにより形成した。本実施例２において使用したゼラチンは、野洲化学工業株式会社の板ゼラチン、「ゼラチンリーフ３００」である。また、塩担持ゼラチンおよび塩担持寒天は、前記ゼラチン膜および前記寒天膜にボトルスプレーで約５重量％の塩化リチウム水溶液を表面に吹きかけて乾燥させることにより担持させた。【００８８】
（２）透湿性について  
各透湿膜の透湿度を計測し、それぞれの透湿性について検討を行った。透湿度Ｐの計測は、実施例１（１）と同様、ＪＩＳ  Ｌ  １０９９  Ａ−１に準拠して行った。計測時の温度は４０℃、相対湿度は９０％である。【００８９】
計測した結果を図１５に示す。従来製品であるセルロース膜の透湿度に対し、ゼラチンや寒天を含有させたゼラチン膜および寒天膜は同等の透湿度であることが示された。また、塩化リチウムを担持させた塩担持ゼラチン膜および塩化リチウムを担持させた塩担持寒天膜では、セルロース膜より高い透湿度を示し、約１０〜２０％透湿性能が向上した。【００９０】
（３）アンモニアの臭気移行性について
実施例１（３）と同様、チャンバー内の水蒸気圧を変化させ、各透湿膜のアンモニアに対する臭気移行率ηを計測し、アンモニアの臭気移行性の検討を行った。【００９１】
チャンバー内の各水蒸気圧に対する臭気移行率ηを計測した結果を図１６に示す。従来製品であるセルロース膜は、実施例１（３）でも説明したとおり、約６５００Ｐａの高い水蒸気圧の条件下において、臭気移行率ηが０．９程度まで高くなりアンモニアの臭気移行を遮断性能が著しく低下した。【００９２】
これに対して、ゼラチン膜および寒天膜の臭気移行率ηは、セルロース膜の臭気移行率ηと同様、水蒸気圧が高くなるに従って値が大きくなるため、臭気移行を遮断性能は低下していく。しかし、臭気移行の遮断性能の低下は、セルロース膜に比べて常に緩やかである。例えば、約６５００Ｐａの高い水蒸気圧の条件下の場合、ゼラチン膜の臭気移行率ηは０．４９、寒天膜の臭気移行率ηは０．６７といずれもセルロース膜の臭気移行率ηの０．９に比べて低い値となった。また、ゼラチン膜は夏季外気条件よりも高い条件である水蒸気圧約４４００ｐａの高温高湿条件下であっても約０．１を示し、アンモニアの臭気移行の遮断性能が極めて高いことがわかった。なお、塩化リチウムを担持させた塩担持ゼラチン膜では、担持させていないゼラチン膜よりもアンモニアの遮断性能が低下することが示された。【００９３】
図１７および図１８は、水蒸気圧が約６５００Ｐａの条件下における、セルロース膜およびゼラチン膜を透湿カップの蓋に用いた場合における透湿カップ内のアンモニア濃度変化を示すものである。【００９４】
図１７に示すように、セルロース膜の場合、透湿カップ内のアンモニア濃度は急激に上昇し、２分程度で臭気移行率ηは約０．９の値に至った。一方、図１８に示すように、ゼラチン膜の場合、透湿カップ内のアンモニア濃度の上昇は緩やかであり、２分程度の短時間においては、アンモニアは殆ど移行されなかった。【００９５】
よって、ゼラチン膜は、従来製品であるセルロース膜に比べて、アンモニア等の水溶性臭気物質の臭気移行を抑制する性能が高いことがわかった。【００９６】
（４）ゼラチン膜および寒天膜を作製する際の水溶液濃度と透湿性について
ゼラチン膜および寒天膜を作製する際の水溶液濃度と透湿性との関係について検討を行った。基材には透湿度１０３ｇ／ｍ２・ｈのトレーシングペーパーと、透湿度５３ｇ／ｍ２・ｈのトレーシングペーパーとを用いた。ゼラチン膜は、各トレーシングペーパーに濃度０．５重量％、１重量％、５重量％、および１０重量％のゼラチン水溶液を浸透させて形成した。また、寒天膜は、前記各トレーシングペーパーに濃度０．５重量％、１重量％、および５重量％の寒天水溶液を浸透させて形成した。【００９７】
各ゼラチン膜および各寒天膜の透湿度を計測し、それぞれの透湿性について検討を行った。透湿度Ｐの計測は、実施例１（１）と同様、ＪＩＳ  Ｌ  １０９９  Ａ−１に準拠して行った。計測時の温度は４０℃、相対湿度は９０％である。計測した結果を下記の表４に示す。
［表４］
2018131719.tif 000010
【００９８】
表４に示すように、基材であるトレーシングペーパーと、ゼラチン膜および寒天膜との透湿性はほぼ同程度の値を示した。このことからゼラチン膜および寒天膜は基材の透湿性能に依存することが確認できた。【００９９】
よって、ゼラチン膜および寒天膜を作製する際の水溶液濃度は、透湿度の低下や原料コストの高騰を考慮して、必要以上に高くする必要がないと考えられる。よって、水溶液濃度は、約１〜５重量％が好ましいと考えられる。【０１００】
（５）基材の透湿度について
つぎに、基材の透湿度とゼラチン膜および寒天膜の透湿度との関係について検討を行った。表４に示すように、基材となるトレーシングペーパーの透湿度が高い場合はゼラチン膜および寒天膜の透湿度も高く、トレーシングペーパーの透湿度が低い場合はゼラチン膜および寒天膜の透湿度も低い値を示した。同様に、図１９に示すように、基材に透湿度の高い半紙を用いた場合は、ゼラチン膜および寒天膜の透湿度も同程度に高い値を示した。【０１０１】
よって、ゼラチン膜および寒天膜の透湿度は、基材の透湿度に依存し、セルロース膜に匹敵する高い透湿性能を得ることができることがわかった。
【実施例３】
【０１０２】
『添加材等の検討』
実施例２（２）に示すように、塩化リチウムを担持させた塩担持ゼラチン膜では、担時させていないゼラチン膜よりも透湿性能は高かったものの、同（３）に示すように、アンモニアの臭気移行の遮断性能は低下するという問題があった。また、実施例２において基材となる紙にゼラチンを含有させるゼラチン膜の場合、ゼラチン水溶液の粘度が低いため基材に必要量を均一に含有させるのが難しいという問題があった。本実施例３では、これらの問題を解決するため、添加材等の検討を行った。【０１０３】
（１）増粘材について
まず、ゼラチン水溶液を基材に均一の厚さで含有させるため、増粘材の検討を行った。その結果、増粘材としてメチルセルロースを選択し、さらに、ゼラチンの含有量および添加するメチルセルロースの添加量について、透湿性および通気の遮断性能を評価基準とする実験を行った。本実施例３で使用したゼラチンは実施例２で使用したものと同一である。また、本実施例３で使用した基材は、日本製紙株式会社の上質紙（非塗工紙）、坪量５２．３ｇ／ｍ２、紙厚６６μｍの「しおらい」である。なお、実測値において、基材の紙厚は約６２μｍであった。【０１０４】
本実施例３では、ゼラチン水溶液にメチルセルロースを添加させ、それをロールコーターで基材の片面に塗工し、乾燥させることでゼラチン膜を形成した。【０１０５】
また、各ゼラチン膜におけるゼラチンの担持量は、実施例２（４）の実験結果に基づき、下記の表５に示すように、３ｇ／ｍ２、４ｇ／ｍ２、５ｇ／ｍ２とした。また、メチルセルロースの担持量は、それぞれ０．３ｇ／ｍ２、０．５ｇ／ｍ２、１ｇ／ｍ２であり、ゼラチン担持量の約０．０６〜０．３３倍の重量比率とした。
［表５］
2018131719.tif 000011
【０１０６】
全熱交換素子が有していなければならない最も重要な性能の一つとして、ＣＯ２の移行が少ないことが要求される。そこで、まずＣＯ２移行率の測定を行った。ＣＯ２移行率の測定は、図２０に示すように、容器１と、これに連通する容器２と、これら容器１および容器２を収容した恒温恒湿庫を有する装置で行った。また、容器１にはＣＯ２ボンベが接続されており、ＣＯ２を容器１内に供給できるようになっている。また、容器１と容器２とはゼラチン膜を介して連通されており、容器１に供給されたＣＯ２が当該ゼラチン膜を介して容器２に移行できるようになっている。容器２は一部が開放されており、容器２に移行されたＣＯ２が恒温恒湿庫内に充満するようになっている。【０１０７】
さらに、容器１内および恒温恒湿庫内には、それぞれＣＯ２センサーおよび温度・湿度センサーが配置されており、それぞれデータロガーに接続され、容器１内および恒温恒湿庫内のＣＯ２濃度、容器１内および恒温恒湿庫内の温度および湿度の時間変化が記録されるようになっている。【０１０８】
本実施例３では、下記式３を用いてＣＯ２移行率を計算した。
［式３］
ＣＯ２移行率＝Ｃ６０ｍｉｎ−ＣＯＡ／（Ｃ０−ＣＯＡ）
ここで、Ｃ０は容器１内の初期ＣＯ２濃度（ｐｐｍ）、Ｃ６０ｍｉｎは容器１内の６０分経過後のＣＯ２濃度（ｐｐｍ）、ＣＯＡは恒温恒湿庫内のＣＯ２濃度（ｐｐｍ）である。【０１０９】
表５に示すように、基材である紙のＣＯ２移行率は、９９％であり通気を遮断する性能は有していない。一方、メチルセルロースを担持させた各ゼラチン膜は、ＣＯ２移行率が３〜１１％であり、従来製品のセルロース膜（ビスコース塗工紙）のＣＯ２移行率が１５％であったことと比較しても、高い通気を遮断する性能が得られることがわかった。これは、ゼラチンの有する通気を遮断する性能に加えて、ゼラチン水溶液にメチルセルロースを添加したことで粘度が増加し、液だれが防止されるため、ゼラチンを均一の厚さに担持させることにより、通気を遮断する性能が向上したものと考えられる。【０１１０】
つぎに、透湿度の測定は、実施例１（１）および実施例２（２）と同様、ＪＩＳ  Ｌ  １０９９  Ａ−１に準拠して行った。実験時の温度は２５℃であり、約９０％ＲＨの高湿度条件下とした。【０１１１】
透湿度の測定の結果、各基材である紙の透湿度が８８ｇ／（ｍ２・ｈ）であるのに対して、６５〜７３ｇ／（ｍ２・ｈ）と約２割低下した。また、セルロース膜の透湿度である１０４ｇ／（ｍ２・ｈ）に対しては約３割低下した。【０１１２】
以上より、ゼラチン水溶液にメチルセルロースを適量添加することで、ゼラチン水溶液の粘度は増加し、基材への塗工時の液だれを防止することで、通気の遮断性能は向上することがわかった。一方、ゼラチン水溶液にメチルセルロースを添加すると、透湿性能はやや低下することがわかった。【０１１３】
（２）吸湿材について
本実施例３（１）に示すように、ゼラチン水溶液にメチルセルロースを適量添加すると、透湿性能がやや低下することから、透湿性能を向上させる吸湿材を担持させることを試みた。本実施例３では、ゼラチン水溶液にメチルセルロースとともに、吸湿材である塩化リチウムを５重量％添加して、基材の紙に当該水溶液を塗工して塩化リチウムを担持させた塩担持ゼラチン膜を形成した。【０１１４】
そして、塩担持ゼラチン膜の透湿度を計測したところ、透湿度は１００ｇ／（ｍ２・ｈ）となり、セルロース膜の１０４ｇ／（ｍ２・ｈ）とほぼ同等の値を示した。よって、ゼラチン水溶液にメチルセルロースを添加した場合であっても塩化リチウムを担持させることで透湿性は向上することがわかった。【０１１５】
しかし、当該塩担持ゼラチン膜のＣＯ２移行率を計測したところ、セルローズ膜の１２％に比べて、ＣＯ２移行率は８８％であった。つまり、塩化リチウムを担持させることにより、通気の遮断性能は著しく低下することがわかった。【０１１６】
また、実施例２（３）に示すように、塩化リチウムを添加すると、アンモニアの臭気移行を抑制する効果が低下することがわかっている。【０１１７】
これら通気の遮断性能の低下およびアンモニアの臭気移行を遮断する性能の低下した理由は、塩化リチウムが、ゼラチンにおける高分子の網目構造の一部を破壊し、基材の隙間に含有されているゼラチンにミクロな欠損が生じたためと推察される。【０１１８】
（３）架橋材について
そこで、吸湿材によるゼラチンの高分子構造の破壊という問題を解決するため、ゼラチンの高分子構造を安定化させる架橋材の検討を行い、水性ポリマーの改質剤として用いられるビスビニルスルホン化合物が有効であることを見出した。【０１１９】
また、塩化リチウムは、ゼラチン水溶液を基材に塗工後、乾燥させる過程において高分子構造の一部を破壊すると考えた。そこで、製造方法においても高分子構造の破壊させない工程を以下のように考えた。
１）まず、３〜５％のゼラチン水溶液に架橋材として前記ゼラチンの乾燥重量に対して数％のビスビニルスルホン化合物と増粘材として前記ゼラチン水溶液に対して数％のメチルセルロースを添加する。
２）つぎに、基材の表面にロールコーターまたはスプレーにて均一に塗工して、絶乾時で約２〜６ｇ／ｍ２で担持させる。
３）さらに後工程として、塩化リチウム水溶液にディッピングする、または塩化リチウム水溶液をスプレーして乾燥させる。このとき、前記塩化リチウムの担持量は、絶乾時で約５〜１０ｇ／ｍ２担持させる。【０１２０】
（４）ビスビニルスルホン化合物の添加量について
つぎに、ビスビニルスルホン化合物の添加量の好適値を検討した。本実施例３で使用したビスビニルスルホン化合物は、上記の構造式１で示した、N,N'-ビス(ビニルスルホニルアセチル)トリメチレンジアミンである。本実施例３では、下記の表６に示すように、ゼラチンを約３〜５重量％含有させた水溶液に、メチルセルロースを０．５重量％添加したものに、前記ビスビニルスルホン化合物を５重量％添加させたもの（Ｎｏ．２−１）、３重量％添加させたもの（Ｎｏ．２−２）、０．５重量％添加させたもの（Ｎｏ．２−３）および０．１重量％添加させたもの（Ｎｏ．２−４）を基材の表面に塗工して乾燥させ、塩化リチウム（ＬｉＣｌ）を５ｇ／ｍ２担持させた。
［表６］
2018131719.tif 000012
【０１２１】
各セルロース膜について透湿度およびＣＯ２移行率を計測した。その結果、表６に示すように、ビスビニルスルホン化合物の添加量が少ないほど透湿度は大きくなるが、ＣＯ２移行率は大きくなる（通気の遮断性能は低下する）ことがわかった。【０１２２】
そこで、透湿度およびＣＯ２移行率について、従来製品であるセルロース膜（ビスコース塗工紙）の透湿度およびＣＯ２移行率との比較により、下記の表７に示すようにまとめた。
［表７］
2018131719.tif 000013
【０１２３】
つまり、架橋材であるビスビニルスルホン化合物の添加量がゼラチンの乾燥重量に対して０．１重量％の場合、表７に示すように、透湿度は、１００ｇ／（ｍ２・ｈ）でありセルロース膜の透湿度１０４ｇ／（ｍ２・ｈ）と比べて同等の性能を示した。一方、ＣＯ２移行率は、８２％でありセルロース膜の１５％に比べて著しく低下し、全熱交換素子用シートとしては十分な性能は得られないと考えられる。【０１２４】
また、ビスビニルスルホン化合物の添加量がゼラチンの乾燥重量に対して０．５重量％の場合、透湿度は、８５ｇ／（ｍ２・ｈ）でありセルロース膜の透湿度１０４ｇ／（ｍ２・ｈ）と比べてやや劣るものの全熱交換素子用シートとしては許容可能な性能であった。また、ＣＯ２移行率は、１２％でありセルロース膜の１５％に比べて同等以上の性能が得られた。【０１２５】
さらに、ビスビニルスルホン化合物の添加量がゼラチンの乾燥重量に対して３重量％の場合、透湿度は７８ｇ／（ｍ２・ｈ）であり、セルロース膜の透湿度１０４ｇ／（ｍ２・ｈ）と比べて劣るものの全熱交換素子用シートとしては許容可能な性能であった。また、ＣＯ２移行率は３％であり、セルロース膜の１５％に比べて極めて優れた性能が得られた。【０１２６】
さらにまた、ビスビニルスルホン化合物の添加量がゼラチンの乾燥重量に対して５重量％の場合、透湿度は６７ｇ／（ｍ２・ｈ）であり、セルロース膜の透湿度１０４ｇ／（ｍ２・ｈ）と比べて劣るものの全熱交換素子用シートとしては許容可能な性能であった。また、ＣＯ２移行率は１％であり、セルロース膜の１５％に比べて極めて優れた性能が得られた。【０１２７】
以上より、ビスビニルスルホン化合物をゼラチンの乾燥重量に対して約０．５〜５重量％添加することにより、全熱交換素子用シートとしてＣＯ２移行率に対し十分な性能を得ることがわかった。【０１２８】
そこで、さらに従来製品のセルロース膜と同等以上の透湿性能を得るため、下記の表８に示すように、塩化リチウムの担持量を８〜１０ｇ／ｍ２まで増やした。
［表８］
2018131719.tif 000014
【０１２９】
塩化リチウムの担持量を８〜１０ｇ／ｍ２まで増やした場合の透湿度、ＣＯ２移行率およびアンモニア（ＮＨ３）移行率について、表８中の他の透湿膜とともに、下記の表９に示す。
［表９］
2018131719.tif 000015
◎：ビスコース塗工紙と比較して110%〜以上の性能
○：ビスコース塗工紙と比較して80〜100%の性能
△：ビスコース塗工紙と比較して60〜80%の性能
×：ビスコース塗工紙と比較して0〜60%の性能【０１３０】
表９に示すように、紙基材では、透湿度が８８ｇ／（ｍ２・ｈ）であり全熱交換素子用シートとしての性能としては十分であった。一方、ＣＯ２移行率は９９％であり通気を遮断する性能は不十分であった。【０１３１】
ゼラチンにメチルセルロースのみを添加した場合では、透湿度が６７ｇ／（ｍ２・ｈ）であり全熱交換素子用シートとしての性能としては許容範囲であった。また、ＣＯ２移行率は２％であり、通気を遮断する性能は非常に優れていた。さらに、アンモニア移行率は表９では０となっているが計測器では計測不可となる値であって、アンモニアの臭気移行をほぼ完璧に遮断することができた。【０１３２】
ゼラチンにメチルセルロースを添加し、さらに塩化リチウムを担持させた場合は、透湿度は１００ｇ／（ｍ２・ｈ）であり、ビスコース塗工紙と同等の性能が得られた。一方、ＣＯ２移行率は８８％まで低下し、通気を遮断する性能は不十分であった。【０１３３】
ゼラチンにメチルセルロースとビスビニルスルホン化合物を添加し、さらに塩化リチウムを担持させた場合は、透湿度は１０８ｇ／（ｍ２・ｈ）であり、ビスコース塗工紙と同等以上の性能が得られた。また、ＣＯ２移行率は９％であり、ビスコース塗工紙よりも通気を遮断する性能が優れていた。さらに、アンモニアの臭気移行については、ほぼ完璧に遮断することができた。【０１３４】
（５）まとめ
以上のように、基材にゼラチンを含有させてなる全熱交換素子用シートにおいて、添加材を添加することにより、通気の遮断性能、透湿性能およびアンモニアなどの水溶性臭気物質の臭気移行を遮断する性能を改善させられることがわかった。【０１３５】
例えば、メチルセルロースを添加すると、透湿性能は若干低下するものの、基材に対して均一にゼラチン水溶液を塗工することができるようになり、さらに通気の遮断性能およびアンモニアなどの水溶性臭気物質の臭気移行を遮断する性能は、従来製品のセルロース膜（ビスコース塗工紙）よりも高いことがわかった。また、メチルセルロースは、ゼラチンを約３〜５重量％含有させた水溶液に対して約０．５重量％以上を添加することが好ましく、透湿性能の低下を考慮すると約０．５〜１重量％添加するのがより好ましいことがわかった。【０１３６】
また、ビスビニルスルホン化合物を添加するとともに、乾燥後に塩化リチウムを表面に担持させると、当該塩化リチウムの吸湿性によって透湿性能が向上し、かつゼラチンの高分子構造はビスビニルスルホン化合物によって安定化するため、通気の遮断性能を維持または向上させられることがわかった。また、製造工程において、塩化リチウムを担持させるタイミングとしては、ビスビニルスルホン化合物を添加させたゼラチン水溶液を基材に塗工し、乾燥させた後に担持させればよいことがわかった。さらに、ゼラチンを約３〜５重量％含有させた水溶液に対し、メチルセルロースを約０．５〜１重量％とともに前記ゼラチンの乾燥重量に対して約０．５〜５重量％のビスビニルスルホン化合物を添加して乾燥させた後、塩化リチウムの水溶液をディッピングまたはスプレーした後に乾燥させて前記塩化リチウムを約５〜１０ｇ／ｍ２で担持させることが好ましいことがわかった。
【実施例４】
【０１３７】
『全熱交換素子用シートの動的性能の検討』
実施例１〜実施例３は、空気やアンモニア等のガスが拡散によって移動する、いわゆる静的な条件の下で実験を行った。しかし、実施例２および実施例３において検討したゼラチンまたは寒天を含有させてなる全熱交換素子用シートを、全熱交換器の全熱交換素子として適用する場合を考慮すると、汚染物質を含む空気を通風させる条件下でアンモニア等の水溶性臭気物質の臭気移行性に関する性能を調べる必要がある。【０１３８】
そこで、本実施例４では、アンモニアを連続的に供給できる実験装置を用いて臭気移行性の検討を行った。実験装置は、図２１に示すように、恒温恒湿庫内にアクリル容器を配置して構成した。このアクリル容器は、透湿膜により２つの空間に分割されている。一方の空間には、アンモニアガスを連続発生させるためのパーミエーターと、アンモニアを吸着する吸着剤とが接続されている。他方の空間には、流量ポンプが接続されており、一定の流量で空気を通風させるようになっている。また、分割された各空間にはそれぞれアンモニアセンサーが配置されており、データロガーによって各空間におけるアンモニア濃度の時間変化が記録できるようになっている。【０１３９】
また、透湿膜には、従来製品であるセルロース膜（ビスコース塗工紙）と、実施例３において作成した本発明に係るゼラチンにメチルセルロースとビスビニルスルホン化合物を添加し、さらに塩化リチウムを担持させた全熱交換素子用シートとを使用した。【０１４０】
実験条件は、以下の通りである。
１）通風された空気の温度と相対湿度：25℃、90%RH
２）通風された空気中のアンモニア濃度：25ppm
３）通風された空気流量：100 mL/min (6 L/h)【０１４１】
計測結果を図２２および図２３に示す。図２２に示すように、ビスコース塗工紙はアンモニアガスを流し始めてから２０分後付近からアンモニア濃度が上昇していることがわかる。これまでの実施例２等の結果と同様に、ビスコース塗工紙のアンモニアの臭気移行を遮断する性能は低いことが確認された。【０１４２】
これに対し、図２３に示すように、本発明に係る全熱交換素子用シートは、測定開始から２時間後においてもアンモニアガス濃度の上昇が全く見られなかった。したがって、本発明に係る全熱交換素子用シートは、アンモニアの臭気移行を遮断する性能が高いことがわかった。【０１４３】
以上より、本発明に係る全熱交換素子用シートは、全熱交換素子として使用される実用的な通風環境下においてもアンモニアの臭気移行を遮断する性能が高いことがわかった。【０１４４】
なお、本発明に係る全熱交換素子用シートおよび全熱交換素子用シート製造方法は、前述した実施形態に限定されるものではなく、適宜変更することができる。例えば、添加材として、抗菌剤または防カビ剤を含有させ、菌の繁殖やカビの発生を抑制してもよい。また、脱臭剤または臭気物質分解剤を含有させ、脱臭性を向上させてもよい。さらに、難燃材または不燃材を含有させ、難燃性または不燃性を向上させてもよい。
【符号の説明】
【０１４５】
１  全熱交換素子用シート
２  基材
３  ゼラチン
４  寒天
５  増粘材
６  架橋材
７  吸湿材
８  全熱交換素子
８１  仕切り板
８２  間隔板
８３  換気層
８４  給気層
【図１】
2018131719.tif 000016
【図２】
2018131719.tif 000017
【図３】
2018131719.tif 000018
【図４】
2018131719.tif 000019
【図５】
2018131719.tif 000020
【図６】
2018131719.tif 000021
【図７】
2018131719.tif 000022
【図８】
2018131719.tif 000023
【図９】
2018131719.tif 000024
【図１０】
2018131719.tif 000025
【図１１】
2018131719.tif 000026
【図１２】
2018131719.tif 000027
【図１３】
2018131719.tif 000028
【図１４】
2018131719.tif 000029
【図１５】
2018131719.tif 000030
【図１６】
2018131719.tif 000031
【図１７】
2018131719.tif 000032
【図１８】
2018131719.tif 000033
【図１９】
2018131719.tif 000034
【図２０】
2018131719.tif 000035
【図２１】
2018131719.tif 000036
【図２２】
2018131719.tif 000037
【図２３】
2018131719.tif 000038
【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
水溶性臭気物質の臭気移行を抑制するゼラチンと、このゼラチンに添加されてその高分子構造を安定化させるビスビニルスルホン化合物とが、透湿性を有する膜状の基材に含有されているとともに、透湿性を高める塩化リチウムが担持されている、全熱交換素子用シート。
【請求項２】
前記ビスビニルスルホン化合物が前記ゼラチンの乾燥重量に対して０．５〜５重量％で含有されているとともに、前記塩化リチウムが５〜１０ｇ／ｍ２で担持されている、請求項１に記載の全熱交換素子用シート。
【請求項３】
増粘材としてのメチルセルロースが前記ゼラチンに対して０．１〜０．３倍の重量比率で含有されている、請求項１または請求項２に記載の全熱交換素子用シート。
【請求項４】
ゼラチンの水溶液に当該水溶液の粘度を高めるメチルセルロースと前記ゼラチンの高分子構造を安定化させるビスビニルスルホン化合物とを添加し、前記水溶液を前記基材に含有させて乾燥させた後、透湿性を高める塩化リチウムの水溶液をディッピングまたはスプレー後に乾燥させて前記塩化リチウムを担持させる、全熱交換素子用シート製造方法。
【請求項５】
前記ゼラチンを３〜５重量％含有させた水溶液に、０．５〜１重量％のメチルセルロースと前記ゼラチンの乾燥重量に対して０．５〜５重量％のビスビニルスルホン化合物とを添加し、前記水溶液を前記基材に含有させて乾燥させた後、塩化リチウムの水溶液をディッピングまたはスプレー後に乾燥させて前記塩化リチウムを５〜１０ｇ／ｍ２で担持させる、請求項４に記載の全熱交換素子用シート製造方法。
【国際調査報告】
2018131719.tif 000039
2018131719.tif 000040
2018131719.tif 000041